Brevet FR2707991A1 — publié le 19950127

DISPERSIONS AQUEUSES DE POLYORGANOSILOXANES FONCTIONNALISES GREFFES, LEUR PROCEDE DE PREPARATION ET LEUR UTILISATION POUR LA REALISATION DE COMPOSITIONS SILICONES DURCISSABLES La presente invention a pour objet des dispersions aqueuses réactives stables de polyorganosiloxanes fonctionnalisés greffés par des motifs polymères dérivés de monomères éthyléniquement insaturés susceptibles de polymériser par voie radicalaire, leur procédé de préparation, ainsi que leur utilisation pour la réalisation de compositions silicones durcissables. Les dispersions aqueuses réactives stables de polyorganosiloxanes fonctionnalisés greffés faisant l'objet de l'invention, sont caractérisées en ce que lesdits polyorganosiloxanes fonctionnalisés greffés sont constitués de motifs copolymères greffés dérivés d'au moins un monomère éthyléniquement insaturé susceptible de polymériser par voie radicalaire et d'un polyorganosiloxane fonctionnalisé contenant des motifs semblables ou différents de formule (I): Ra Yb Xc Si O(4-a-b-c)/2 () formule dans laquelle: - les symboles R sont semblables ou différents et représentent un groupe alkyle en C1-C18, un groupe alcényle en C2-20, un groupe aryle ou aralkyle en C6-C12, éventuellement substitué par des atomes d'halogène (fluor notamment); - les symboles X sont semblables ou différents et représentent un atome d'hydrogène ou une fonction réactive liée à un atome de silicium par une liaison Si-C ou Si-O-C; - les symboles Y sont semblables ou différents et représentent un reste hydrocarboné éthyléniquement insaturé pouvant contenir un ou plusieurs hétéroélément(s) O ou N, reste lié à un atome de silicium du motif de formule (I) par une liaison Si-C et susceptible de réagir par voie radicalaire avec ledit ou les dits monomère(s) éthyléniquement insaturé(s); - a, b et c sont égaux à 0, 1, 2, ou 3; - a+b+ = 0, 1, 2 ou 3; le taux de motifs Si04/2 étant inférieur à 30% en mole; le nombre de motifs de formule (I) dans lesquels l'atome de silicium porte une fonction X et/ou un reste Y est tel que lesdits polyorganosiloxanes contiennent - au moins 5 milliéquivalents, de préférence de 10 à 500 milliéquivalents, de fonctions X pour 100 grammes de polyorganosiloxane de formule (I), - au moins 5 milliéquivalents, de préférence de 10 à 500 milliéquivalents, de restes Y pour 100 grammes de polyorganosiloxane de formule (I). Parmi les monomères éthyléniquement insaturés dont dérivent lesdits polyorganosiloxanes fonctionnalisés greffés on peut citer ceux du type: esters monoéthyléniquement insaturés d'acides carboxyliques saturés (acétate, propionate, butyrate, stéarate, benzoate... de vinyle) 5. les esters saturés et amides d'acide carboxyliques monoéthyléniquement insaturés (acrylates et méthacrylates d'alkyle en C1-C20 tels que méthyle, butyle, heptyle, propyle, heptadécanyle..., acrylamide, méthacrylamide...) l ies nitriles monoéthyléniquement insaturés (acrylonitrile, méthacrylonitrile...) les acides carboxyliques monoéthyléniquement insaturés (acide acrylique, méthacrylique, itaconique, maleique...) les hydroxyalkyl- ou aminoalkyl- esters d'acides carboxyliques monoéthylé- niquement insaturés (acrylate d'hydroxyéthyle, hydroxypropyle..., méthacrylate de 2-aminoéthyle...) les monomères vinylaromatiques (styrène, vinyltoluène...) 15. I'acrylate ou méthacrylate de dicyclopentadiényle Parmi les radicaux R figurant dans-la formule (I), on peut citer les groupes méthyle, éthyle, octyle, trifluoropropyle, vinyle, hexényle, phényle...; de prérérence au moins 80% molaire desdits radicaux R représentent un groupe méthyle. On entend par "fonction réactive" toute fonction susceptible de réagir chimiquement par addition, polyaddition, condensation, polycondensation, déshydrogénopolycondensation, ce éventuellement sous l'action de la chaleur, de radiations, de faisceaux d'électrons... et/ou à l'aide d'un catalyseur. Comme exemple de fonction réactive X, on peut citer: - la fonction hydrogéno; - ainsi que des groupes hydrocarbonés pouvant contenir de 1 à 20 atomes de carbone du type alcényles ou cycloalcényles tels que vinyle, 3-butényle, 5-hexényle, 9-décényle, 1 0-undécényle, 5,9-décadiényle, 6,11 -dodecadiényle, cyclopentadiényle, dicyclopentadiényle... hydroxyfonctionnels tels que 3-hydroxypropyl, 3-(2hydroxyéthoxy)propyl... ; époxyfonctionnels tels que 3-glycidoxypropyl, 4-éthanediyle(1,2époxycyclo- hexyl)...; 35. alkoxyfonctionnels tels que méthoxy, éthoxy, butoxy, octyloxy...; aryloxyfonctionnels tels que phényloxy...; acyloxyfonctionnels tels que acétoxy...; alcénylcarbonyloxyfonctionnels tels que acryloyloxy, méthacryloyloxy...; Comme exemple de restes Y, on peut citer les groupes -y-Y', o y représente un radical polyvalent hydrocarboné pouvant contenir un ou plusieurs hétéroélément(s) O ou N, tel que les groupes alkylène linéaires ou ramifiés en C1-C18, éventuellement prolongés par des restes bivalents du type 5. éthylène amine ou polyéthylèneamine oxyalkylène ou polyoxyalkylène en C1-C3, éventuellement substitué par un radical hydroxy hydroxycyclohexylène 10. Y' représente un radical éthyléniquement insaturé du type alcénylcarbonyloxy tel que acrylyloxy, méthacrylyloxy... A titre d'exemple de radicaux y on peut citer: -CH2- -(CH2)2- -(CH2)3- -CH2-CH(CH3)-CH2- -(CH2)3-NH-CH2-CH2- -(CH2)3-OCH2- -(CH2)3-(OCH2-CH2)29- -(CH2)3-[O-CH2-CH(CH3))-]- -(CH2)3-OCH2CH(OH)CH2- -(CH2)2-C6H9(OH)- Lesdits polyorganosiloxanes contenant les motifs de formule (I) peuvent être des polymères linéaires pouvant éventuellement présenter jusqu'à 50% en poids de ramifications (motifs autres que des motifs "D"), des polymères cycliques ou des polymères tridimensionnels (résines). Les dispersions réactives stables faisant l'objet de l'invention, présentent généralement un extrait sec de l'ordre de 5 % à 60 %, de préférence de l'ordre de % à 50 % en poids. Les dispersions aqueuses faisant l'objet de l'invention peuvent être obtenues par polymérisation radicalaire en émulsion aqueuse ou en microsuspension d'au moins un monomère éthyléniquement insaturé en présence dudit polyorganosiloxane fonctionnalisé contenant des motifs semblables ou différents de formule (I). Les quantités respectives de monomère(s) éthyléniquement insaturé(s) et de polyorganosiloxane fonctionnalisé pouvant être mises en oeuvre, correspondent à un rapport pondéral monomère(s) / polyorganosiloxane de l'ordre de 98-50 / 2-50, de préférence de l'ordre de 95-75 / 5-25. L'opération de polymérisation est réalisée en présence d'agents émulsifiants et d'un amorceur de polymérisation par voie radicalaire. Parmi les agents émulsifiants pouvant être mis en oeuvre, seuls ou en mélange, on peut citer les agents anioniques classiques tels que les sels d'acides gras, les alkylsulfates, les alkylsulfonates, les alkylarylsulfonates, les sulfosuccinates, les alkylphosphates de métaux alcalins, les sels de l'acide abiétique hydrogénés ou non, les agents non-ioniques tels que les alcools gras polyéthoxylés, les alkylphénols polyéthoxylés et éventuellement sulfatés, les acides gras polyéthoxylés... Ceux-ci peuvent être utilisés à raison de 0,1 à 3% en poids par rapport au poids total de monomère(s) éthyléniquement insaturé(s) et polyorganosiloxane fonctionnalisé. Les amorceurs pouvant être mis en oeuvre sont du type hydrosolubles ou hydrodispersables comme les hydropéroxydes, tels que l'eau oxygénée, I'hydropéroxyde de cumène, I'hydropéroxyde de tertiobutyle, l'hydropéroxyde de diisopropylbenzène, les persulfates tels que le persulfate de sodium, le persulfate de potassium, le persulfate d'ammonium... Ceux-ci peuvent être utilisés à raison de 0,01 à 4%, de préférence de 0, 05 à 2% en poids par rapport au poids total de monomère(s) éthyléniquement insaturé(s) et polyorganosiloxane fonctionnalisé. Ces amorceurs sont éventuellement associés à un réducteur, tel que les bisulfites ou le formaldéhydesulfoxylate de sodium, les polyéthylènes amines, les sucres tels que dextrose, saccharose, les sels métalliques de l'acide ascorbique. Les quantités de réducteur utilisées peuvent aller jusqu'à 3% en poids par rapport au poids du mélange monomère(s) + polyorganosiloxane fonctionnalisé. Des agents limiteurs de chaîne peuvent éventuellement être présents dans des proportions allant de 0 à 3% en poids par rapport au mélange monomère(s) + polyorganosiloxane fonctionnalisé. Ils sont généralement choisis parmi les mercaptans tels que N-dodécylmercaptan, le tertiododécylmercaptan; le cyclohexène; les hydrocarbures halogénés tels que le chloroforme, le bromoforme, le tetrachlorure de carbone, le tetrabromure de carbone; les dimères de l'cc-méthylstyrène... L'opération de polymérisation peut être réalisée selon plusieurs modes opératoires différents. Un premier mode de réalisation consiste à - homogéneiser un mélange monomère(s) éthyléniquement insaturé(s) / polyorganosiloxane fonctionnalisé au sein d'un mélange eau I émulsifiant, - et polymériser en présence d'un amorceur hydrosoluble ou hydrodispersable, à une température au moins égale à celle de décomposition dudit amorceur. Un deuxième mode de réalisation consiste à - introduire un mélange monomère(s) éthyléniquement insaturé(s) / amorceur hydrosoluble ou hydrodispersable au sein d'une émulsion aqueuse de polyorganosiloxane fonctionnalisé, - et polymériser à une température au moins égale à celle de décomposition de l'amorceur Un autre mode de réalisation consiste à préémulsifier un mélange monomère(s) éthyléniquement insaturé(s) / polyorganosiloxane fonctionnalisé / amorceur organosoluble, au sein d'un mélange eau / émulsifiant, - et polymériser à une température au moins égale à celle de décomposition dudit amorceur A titre d'exemple d'amorceurs organosolubles on peut citer les peroxydes organiques comme le péroxyde de lauroyle, de benzoyle, de tert-butyle...; les azonitriles comme l'azobis-isobutyronitrile... L'opération de polymérisation se déroule généralement à une température de l'ordre de 60 à 85 C. Les dispersions aqueuses réactives stables de polyorganosiloxanes fonctionnalisés greffés faisant l'objet de l'invention, peuvent être mises en oeuvre pour la réalisation de compositions silicones durcissables sous l'action de la chaleur, de radiations, de faisceaux d'électrons... et/ou à l'aide d'un catalyseur. Ainsi les dispersions aqueuses réactives stables à base de polyorganosiloxanes fonctionnarisés greffés dérivés de polyorganosiloxanes fonctionnalisés présentant des motifs de formule (1) dans laquelle X représente un atome d'hydrogène peuvent être mises en oeuvre: - à côté de polyorganosiloxanes portant des fonctions hydroxyles pour la préparation de compositions durcissables en présence de catalyseurs à base de métaux ou de composés métalliques du type étain, platine, rhodium..... .........DTD: - à côté de polyorganosiloxanes portant des fonctions alcényles pour la préparation de compositions durcissables en présence de catalyseurs de polyaddition à base de métaux ou de composés métalliques du type platine, rhodium.............. Les dispersions aqueuses réactives stables à base de polyorganosiloxanes fonctionnalisés greffés dérivés de. polyorganosiloxanes fonctionnalisés présentant des motifs de formule (I) dans laquelle X représente un radical alcényle, peuvent être mis en oeuvre: - à côté de polyorganosiloxanes portant des atomes d'hydrogène pour la préparation de compositions durcissables en présence de catalyseurs de polyaddition à base de métaux ou de composés métalliques du type platine, rhodium.............. Les dispersions aqueuses réactives stables à base de polyorganosiloxanes fonctionnalisés greffés dérivés de' polyorganosiloxanes fonctionnalisés présentant des motifs de formule (I) dans laquelle X représente un radical hydroxyl peuvent être mis en oeuvre: - à côté de silanes portant des groupes hydrolysables du type acyloxy, alcoxy, amino, amido, alcényloxy, aminoxy, cétiminoxy pour la préparation de compositions durcissables par hydrolyse polycondensation en présence de catalyseurs à base de métaux ou de composés métalliques du type étain... Les dispersions aqueuses réactives stables à base de polyorganosiloxanes fonctionnarisés greffés dérivés de polyorganosiloxanes fonctionnalisés présentant des motifs de formule (I) dans laquelle X représente un radical époxy peuvent être réticulées par voie cationique en présence d'un catalyseur de polymérisation cationique du type hexafluoroantimonate d'iodonium, sous rayonnement UV. Les dispersions aqueuses réactives stables à base de polyorganosiloxanes fonctionnalisés greffés dérivés de polyorganosiloxanes fonctionnalisés présentant des motifs de formule (I) dans laquelle X représente un radical acryloyloxy peuvent être réticulées sous faisceaux d'électrons. Les applications des dispersions réactives stables à base de polyorganosiloxanes fonctionnarisés greffés faisant l'objet de l'invention, se situent notamment dans le domaine de l'anti-adhérence papier, des peintures hydrofuges et des revêtements semi-épais. Les revêtements anti-adhérents pour papier sont réalisés à partir de formulations comprenant: - de 10 à 80% en poids desdites dispersions - et de 90 à 20% en poids d'une émulsion aqueuse d'un polyorganosiloxane réactif vis-à-vis des fonctions X du polyorganosiloxane fonctionnalisé greffé, pour former par polyaddition ou par hydrolyse et/ou polycondensation, un revêtement réticulé, par voie thermique et/ou sous rayonnement UV en présence d'un catalyseur, ou sous faisceaux d'électrons. Les exemples suivants sont donnés à titre indicatif et ne peuvent être considérés comme une limite du domaine et de l'esprit de l'invention. Exemple 1: On prépare une huile organopolysiloxane insaturée (H1) de formule moyenne CH3 CH3 c3 i CH3 (CH3)3 Si 0- Si -O -Si-O- - Si-O Si (CH3)3 [CH3 36,8 (CH2)3 1,8 (CH2)3 15 0 0 H2I IH2 CH-OH t0 DCH2-O- C-C=CH2 O à partir des réactifs suivants: - 100 g d'une huile polyorganosiloxane titrant 290 meq/10Og de fonctions glycidyléther, de formule CH3 CH3 (CH3)3 Si- O - Si-O Si-O - Si (CH3)3 CH3 36,8 (OCH2)3 16,8 L O I CH2 - 21 g d'acide acrylique - 0,03 g d'hydroquinone (inhibiteur de polymérisation thermique) - 0,2 g de 1,4 diazabicyclo [2,2,2] octane g de toluène La réaction est réalisée dans un réacteur sous azote, la température du milieu réactionnel étant portée et maintenue à 100 C jusqu'à ce qu'on observe par titrage un taux de conversion de la fonction oxirane d'environ 90%. On élimine par distillation sous pression réduite (266 Pa) les solvants et l'acide acrylique non réagi. Préémulsion Dans un becher de 1 I on mélange: - 141 g de méthacrylate de méthyle - 135 g d'acrylate de méthyle - et 9 g d'acide acrylique. On ajoute sous agitation 15 g de l'huile (H1) préparée ci-dessus. Le milieu est laissé sous agitation jusqu'à complète dissolution. Dans un becher, on mélange 180 g d'eau désionisée, 3,9 g d'une solution aqueuse de dodecylbenzenesulfonate de sodium (DBS-Na) à 38,5 % en poids. On introduit dans cette solution et sous agitation le mélange monomères acryliques J diorganopolysiloxane. Le mélange obtenu est émulsifié à l'aide d'un homogénéiseur de type ULTRA-TURAX (commercialisé par PROLABO) pendant 5 minutes à 20000 tours/minute. On obtient ainsi une préémulsion des monomères et de l'huile silicone fonctionnalisée. Polymérisation Dans un réacteur d'un litre, on introduit 198,5 g d'eau que l'on porte à 82 C sous agitation. On ajoute ensuite: - 20 g de la préémulsion préparée ci-dessus, - 0,90 g de persulfate d'ammonium. On attend 15 minutes pour que l'amorçage de la réaction s'effectue, puis on ajoute sur une durée de 4 heures, le reste de la préémulsion, soit 463,90 g. On laisse cuire à 82 C pendant 30 minutes. On refroidit à 60 C et on ajoute 0,42 g d'hydroperoxyde de tertiobutyle et 0,18 g de Na2S205. On maintient la température à 60 C pendant 30 minutes et on refroidit à température ambiante. On neutralise avec une solution d'ammoniaque diluée à 20 %. On obtient un latex à 40 % d'extrait sec, qui présente une très bonne stabilité au stockage. Exemple 2: On prépare une huile organopolysiloxane insaturée (H2) de formule moyenne CH3 CH3 CH3 I I (CH3)3 Si O.Si-O.Si-O Si-O Si (CH3)3 (CH2)3 (CH2)3 CH3 9 OH 6 --C C=CH2 O CH3 3 à partir des réactifs suivants: - 40 g d'une huile polyorganosiloxane titrant 468 meq/100g de fonctions gamma- hydroxypropyle, de formule CH3 CH3 (CH3)3 Si O Si-O Si -O Si (CH3)3 (CH2)3 CH3 9 OH 9 - 65,5 g de méthacrylate de méthyle - 1,13 g d'oxyde de n-butylétain - 0, 26 g d'hydroquinone On effectue la réaction pendant 1 heure à 100 C, puis en fin de réaction on élimine l'excès de methacrylate de méthyle par distillation pendant 1 heure sous 0,4 KPa. Préémulsion: On introduit dans un réacteur d'un litre, sous forte agitation (homogénéiseur ULTRA-TURRAX ): - 141 g de méthacrylate de méthyle, - 120 g d'acrylate de butyle, - 380 g d'eau désionisée, - 9 g d'acide acrylique, - 30 g de l'huile silicone (H2) préparée ci-dessus 3,5 g de péroxyde de lauroyle, - 3,9 g d'une solution aqueuse de DBS-Na à 38,5 % en poids, Polymérisation: On chauffe la préémulsion à 70 C sous agitation et maintient cette température pendant toute la durée de réaction, soit 5 heures. On neutralise par ajout d'une solution aqueuse d'ammoniaque à 20 %. On obtient un latex à 40% d'extrait sec. Exemple 3: On prépare une huile organopolysiloxane insaturée (H3) de formule moyenne suivante, titrant 220 meq/100 g defonction acétoacétate ? H? (CH3)3 CH3 -CH3 (CH3)3 Si O-Si-Oi Si O Si-O- Si (CH3)3 (CH2)3 (CH2)3 CH3 9 OCOCH2COCH36 O-C-C=CH2 il I O CH3 i à partir de - 1 00g de l'huile silicone (H2) ci- dessus - 1 ml de triéthylamine - 150 ml de toluène - 27,7 g de dicétène La réaction est réalisée à une température de 50 C pendant 1 heure après la fin de l'introduction du dicétène. L'excès de dicétène est évaporé sous pression réduite (0,7 KPa) à 5060 C. Préémulsion: On introduit dans un réacteur d'un litre, sous forte agitation (homogénéiseur ULTRA-TURRAX ) - 141 g de méthacrylate de méthyle, - 105 g d'acrylate de butyle, - 9 g d'acide acrylique, - 380 g d'eau désionisée, - 45 g de l'huile silicone (H3), - 7,8 g d'une solution aqueuse de DBS-Na à 38,5 % en poids, - 2,5 g d'azobisisobutyronitrile (AIBN). Polymérisation: On chauffe la préémulsion à 65 C sous-agitation et maintient cette température pendant 6 heures. On neutralise par ajout d'une solution aqueuse de carbonate de sodium. On obtient un latex à 40% d'extrait sec. EXEMPLE 5: On prépare une dispersion aqueuse liante pour peinture en revêtement semi- épais, (de concentration pigmentaire en volume inférieure ou égale à 30 %) en mélangeant 65 parties d'un latex de copolymère styrène-acrylate de butyle carboxylé Rhodopas DS 910 (commercialisé par RHONE-POULENC) avec 35 parties de la dispersion réactive préparée à l'exemple 1. On fabrique un film de polymère à partir de ce mélange, par déshydratation pendant 2 heures à 60 C, dans un moule en élastomère. Le film réticule par réaction des fonctions époxy du silicone et des fonctions COOH du latex. On mesure la résistance à l'eau liquide, par immersion du film pendant 24 heures à 23 C. On prépare un film témoin du même latex Rhodopas DS 910 seul dans les mêmes conditions et on lui fait subir le même test de résistance à l'eau liquide. Il apparaît que le film contenant la dispersion réactive de silicones greffés présente une quantité d'eau absorbée de 40 % plus faible que celle mesurée pour le film issu du latex seul. IF. REVENDICATIONS 1) Dispersions aqueuses de polyorganosiloxanes fonctionnalisés greffés, caractérisées en ce que lesdits polyorganosiloxanes fonctionnalisés greffés sont constitués de motifs copolymères greffés dérivés d'au moins un monomère éthyléniquement insaturé susceptible de polymériser par voie radicalaire et d'un polyorganosiloxane fonctionnalisé contenant des motifs semblables ou différents de formule (I): Ra Yb XG Si 0(4-a-b- c)/2 () formule dans laquelle: - les symboles R sont semblables ou différents et représentent un groupe alkyle en C1-C18, un groupe alcényle en C2-20, un groupe aryle ou aralkyle en C6-C12, éventuellement substitué par des atomes d'halogène; - les symboles X sont semblables ou différents et représentent un atome d'hydrogène ou une fonction réactive liée à un atome de silicium par une liaison Si-C ou Si-O-C; - les symboles Y sont semblables ou différents et représentent un reste hydrocarboné éthyléniquement insaturé pouvant contenir un ou plusieurs hétéroélément(s) O ou N, reste lié à un atome de silicium du motif de formule (I) par une liaison Si-C et susceptible de réagir par voie radicalaire avec ledit ou les dits monomère(s) éthyléniquement insaturé(s); -a, bet sontégauxà 0, 1, 2, ou 3; - a++ç =O, 1, 2 ou3; le taux de motifs SiO4/2 étant inférieur à 30% en mole; le nombre de motifs de formule (I) dans lesquels l'atome de silicium porte une fonction X et/ou un reste Y est tel que lesdits polyorganosiloxanes contiennent - au moins 5 milliéquivalents, de préférence de 10 à 500 milliéquivalents, de fonctions X pour 100 grammes de polyorganosiloxane de formule (I), - au moins 5 milliéquivalents, de préférence de 10 à 500 milliéquivalents, de restes Y pour 100 grammes de polyorganosiloxane de formule (I). 2) Dispersions aqueuses de polyorganosiloxanes fonctionnalisés greffés selon la revendication 1), caractérisées en ce que le monomère éthyléniquement insaturé dont dérivent lesdits polyorganosiloxanes fonctionnalisés greffés est un ester monoéthyléniquement insaturé d'acide carboxylique saturé, un ester saturé ou amide d'acide carboxylique monoéthyléniquement insaturé, un nitrile monoéthyléniquement insaturé, un acide carboxylique monoéthyléniquement insaturé, un hydroxyalkyl- ou aminoalkyl- ester d'acide carboxylique monoéthylé- niquement insaturé, un monomère vinylaromatique, I'acrylate ou le méthacrylate de dicyclopentadiényle. 3) Dispersions aqueuses de polyorganosiloxanes fonctionnalisés greffés selon la revendication 1) ou 2), caractérisées en ce que la fonction réactive X est susceptible de réagir chimiquement par addition, polyaddition, condensation, polycondensation, déshydrogénopolycondensation, ce éventuellement sous l'action de la chaleur, de radiations, de faisceaux d'électrons et/ou l'aide d'un catalyseur. 4) Dispersions aqueuses de polyorganosiloxanes fonctionnalisés greffés selon l'une quelconque des revendications 1) à 3), caractérisées en ce que fonction réactive X est la fonction hydrogéno ou un groupe hydrocarboné alcényle, cycloalcényle, hydroxyfonctionnel, époxyfonctionnel, alkoxyfonctionnel, aryloxyfonctionnel, acyloxyfonctionnel, alcénylcarbonyloxyfonctionnel contenant de 1 à 20 atomes de carbone. ) Dispersions aqueuses de polyorganosiloxanes fonctionnalisés greffés selon l'une quelconque des revendications 1) à 4), caractérisées en ce que le reste Y est un groupe -y-Y', o y représente un radical polyvalent alkylène linéaire ou ramifié en C1-C18, éventuellement prolongé par des restes bivalents éthylène amine ou polyéthylèneamine, oxyalkylène ou polyoxyalkylène en C1-C3 éventuellement substitué par un radical hydroxy, hydroxycyclohexylène' Y' représente un radical alcénylcarbonyloxy. 6) Dispersions aqueuses de polyorganosiloxanes fonctionnalisés greffés selon l'une quelconque des revendications 1) à 5), caractérisées en ce qu'elles sont obtenues par polymérisation radicalaire en émulsion aqueuse ou en microsuspension d'au moins un monomère éthyléniquement insaturé en présence dudit polyorganosiloxane fonctionnalisé contenant des motifs semblables ou différents de formule (I). 7) Dispersions aqueuses de polyorganosiloxanes fonctionnalisés greffés selon la revendications 6), caractérisées en ce que les quantités respectives de monomère(s) éthyléniquement insaturé(s) et de polyorganosiloxane fonctionnalisé mises en oeuvre, correspondent à un rapport pondérai monomère(s) I polyorganosiloxane de l'ordre de 98-50 1 2-50, de préférence de l'ordre de 95-75 1 5-25. 8) Dispersions aqueuses de polyorganosiloxanes fonctionnalisés greffés selon la revendications 6) ou 7), caractérisées en ce que l'opération de polymérisation est réalisée en milieu aqueux en présence d'agents émulsifiants et d'un amorceur de polymérisation par voie radicalaire. 9) Dispersions aqueuses de polyorganosiloxanes fonctionnalisés greffés selon la revendication 8), caractérisées-en ce qu'elles sont obtenues selon un mode de réalisation consistant à homogéneiser un mélange monomère(s) éthyléniquement insaturé(s) / polyorganosiloxane fonctionnalisé au sein d'un mélange eau / émulsifiant et polymériser en présence d'un amorceur hydrosoluble ou hydrodispersable, à une température au moins égale à celle de décomposition dudit amorceur. ) Dispersions aqueuses de polyorganosiloxanes fonctionnalisés greffés selon la revendication 8), caractérisées en ce qu'elles sont obtenues selon un mode de réalisation consistant à introduire un mélange monomère(s) éthyléniquement insaturé(s) / amorceur hydrosoluble ou hydrodispersable au sein d'une émulsion aqueuse de polyorganosiloxane fonctionnalisé et polymériser à une température au moins égale à celle de décomposition de l'amorceur. 11) Dispersions aqueuses de polyorganosiloxanes fonctionnalisés greffés selon la revendication 8), caractérisées en ce qu'elles sont obtenues selon un mode de réalisation consistant à préémulsifier un mélange monomère(s) éthyléniquement insaturé(s) / polyorganosiloxane fonctionnalisé / amorceur organosoluble, au sein d'un mélange eau / émulsifiant et polymériser à une température au moins égale à celle de décomposition dudit amorceur. 12) Utilisation des dispersions aqueuses de polyorganosiloxanes fonctionnalisés greffés faisant l'objet de l'une quelconque des revendications précédentes pour la réalisation de compositions silicones durcissables sous I'action de la chaleur, de radiations, de faisceaux d'électrons ettou à l'aide d'un catalyseur.